(57)【要約】      （修正有）【課題】ワイヤソーによってスライス加工されたウェーハの品質の安定化を図ることが可能な砥粒及びその評価方法並びにそのような砥粒を含むスラリーを用いてウェーハをスライス加工するウェーハの製造方法を提供する。【解決手段】砥粒の評価方法は、所定量の砥粒サンプルを用意する工程Ｓ２１と、砥粒サンプル中の個々の砥粒の粒径を測定すると共に、砥粒サンプル全体の個数をカウントし、砥粒サンプルの平均粒径よりも小さい所定の基準粒径以下の粒径を有する砥粒を小粒子と定義して当該小粒子の個数をカウントし、砥粒サンプル全体に対する小粒子の個数比である小粒子率を算出する工程Ｓ２２と、小粒子率が所定の閾値以下であるかどうかを判断する工程Ｓ２３とを備え、前記閾値以下である場合に、ワイヤソーによるスライス加工への前記砥粒サンプルの使用可能を判断する。【選択図】図３
2018075668.tif 000002
【特許請求の範囲】
【請求項１】
所定量の砥粒サンプルを用意し、
前記砥粒サンプル中の個々の砥粒の粒径を測定すると共に、前記砥粒サンプル全体の個数をカウントし、
前記砥粒サンプルの平均粒径よりも小さい所定の基準粒径以下の粒径を有する砥粒を小粒子と定義して当該小粒子の個数をカウントし、
前記砥粒サンプル全体に対する前記小粒子の個数比である小粒子率を算出し、
前記小粒子率が所定の閾値以下であるかどうかを判断することを特徴とする砥粒の評価方法。
【請求項２】
前記砥粒サンプル中の個々の砥粒の粒径から前記砥粒サンプルの体積カウントでの粒度分布を測定し、前記粒度分布から前記砥粒サンプルの平均粒径を算出し、前記平均粒径よりも小さい基準粒径以下の領域に分布する砥粒を前記小粒子と定義する、請求項１に記載の砥粒の評価方法。
【請求項３】
前記基準粒径は前記平均粒径の１／２である、請求項１又は２に記載の砥粒の評価方法。
【請求項４】
前記閾値は５０％である、請求項１乃至３のいずれか一項に記載の砥粒の評価方法。
【請求項５】
前記小粒子率が前記閾値以下である場合には、ワイヤソーによるインゴットのスライス加工に前記砥粒サンプルを使用可能と判断し、
前記小粒子率が前記閾値よりも大きい場合には、前記スライス加工に前記砥粒サンプルを使用不可と判断する、請求項１乃至４のいずれか一項に記載の砥粒の評価方法。
【請求項６】
砥粒サンプル中の個々の砥粒の粒径を測定すると共に、前記砥粒サンプル全体の個数をカウントし、前記砥粒サンプルの平均粒径よりも小さい所定の基準粒径以下の粒径を有する砥粒を小粒子と定義して当該小粒子の個数をカウントしたとき、前記砥粒サンプル全体に対する前記小粒子の個数比である小粒子率が５０％以下であることを特徴とする砥粒。
【請求項７】
請求項６に記載の砥粒を含むスラリーと共に遊離砥粒ワイヤソーを用いてインゴットをスライス加工するスライス工程を含むことを特徴とするウェーハの製造方法。
【請求項８】
砥粒の品質を検査する検査工程と、
前記検査をパスした砥粒を含むスラリーと共に遊離砥粒ワイヤソーを用いてインゴットをスライス加工するスライス工程とを備え、
前記検査工程は、前記砥粒の小粒子率を検査する小粒子率検査工程を含み、
前記小粒子率検査工程では、
所定量の砥粒サンプルを用意し、
前記砥粒サンプル中の個々の砥粒の粒径を測定すると共に、前記砥粒サンプル全体の個数をカウントし、
前記砥粒サンプルの平均粒径よりも小さい所定の基準粒径以下の粒径を有する砥粒を前記小粒子として定義して当該小粒子の個数をカウントし、
前記砥粒サンプル全体に対する前記小粒子の個数比である前記小粒子率を算出し、
前記小粒子率が所定の閾値以下であるかどうかを判断することを特徴とするウェーハの製造方法。
【発明の詳細な説明】
【技術分野】
【０００１】
本発明は、砥粒及びその評価方法に関し、特に、遊離砥粒ワイヤソーによるスライス工程で用いられる砥粒及びその評価方法に関する。また本発明は、そのような砥粒を含むスラリーを用いてインゴットをスライス加工する工程を含むウェーハの製造方法に関するものである。
【背景技術】
【０００２】
半導体デバイスの基板材料であるシリコンウェーハの製造工程の一つにスライス工程がある。スライス工程ではワイヤソーが用いられ、例えばＣＺ法により育成されたシリコン単結晶インゴットを遊離砥粒ワイヤソーでスライスすることにより、一定の厚さを有する多数枚のシリコンウェーハが作製される。
【０００３】
遊離砥粒ワイヤソーを用いたスライス加工に関して、例えば特許文献１には、平均円形度を０．９００以上の砥粒とクーラントとを混合したスラリーを用いることが記載されている。また特許文献２には、使用済みスラリーから有効砥粒を回収し、磨滅した砥粒を除去すると共に、除去した砥粒に相当する量の新品砥粒を加えることによりスラリーを再生する方法において、新品砥粒の平均円形度を０．８５５〜０．８７５の範囲とし、新品砥粒の重量比を約２０％とし、再生スラリーに含まれる砥粒の平均円形度を０．８７０〜０．８８５の範囲にすることが記載されている。
【０００４】
また、特許文献３には、追加砥粒群を用意し、切断処理に使用した砥粒群に、追加砥粒群を所定量加えて混合し、混合した砥粒群について砥粒の大きさが第１砥粒径以上かつ第２砥粒径以下となるように分級処理を行うことが記載されている。この方法によれば、廃棄する砥粒の量を低減できるとともに、新品砥粒群と同様な質の研磨処理を施すことができる。また特許文献４には、砥粒が凝集することなくクーラントに均一に分散させることが可能なスラリータンクが記載されている。このスラリータンクを用いた場合には、砥粒の凝集物がないスラリーがワイヤソーに供給されるためスライシング作業が安定化し、品質安定性に優れたウェーハを得ることができる。
【先行技術文献】
【特許文献】
【０００５】
【特許文献１】特開２０１３−９１１４１号公報
【特許文献２】特開２００４−２５５５３４号公報
【特許文献３】特開２０１１−２１８５１６号公報
【特許文献４】特開２０００−６１８４３号公報
【発明の概要】
【発明が解決しようとする課題】
【０００６】
ワイヤソーを用いたインゴットのスライス加工では、加工品質の安定化のため、砥粒の粒度分布や円形度などの所定の品質評価項目を検査し、品質基準を満たす砥粒だけを使用する運用が行われている。
【０００７】
しかしながら、品質基準をクリアした従来の砥粒を用いてスライス加工を行った場合に、ウェーハの平坦度が良好なこともあれば悪いこともあり、ウェーハの加工品質が安定しないという問題がある。
【０００８】
したがって、本発明の目的は、遊離砥粒ワイヤソーによってスライス加工されたウェーハの平坦度の向上と加工品質の安定化を図ることが可能な砥粒及びその評価方法を提供することにある。また、本発明の目的は、そのような砥粒を含むスラリーを用いてウェーハをスライスする工程を含むウェーハの製造方法を提供することにある。
【課題を解決するための手段】
【０００９】
上記課題を解決するため、本発明による砥粒の評価方法は、所定量の砥粒サンプルを用意し、前記砥粒サンプル中の個々の砥粒の粒径を測定すると共に、前記砥粒サンプル全体の個数をカウントし、前記砥粒サンプルの平均粒径よりも小さい所定の基準粒径以下の粒径を有する砥粒を小粒子と定義して当該小粒子の個数をカウントし、前記砥粒サンプル全体に対する前記小粒子の個数比である小粒子率を算出し、前記小粒子率が所定の閾値以下であるかどうかを判断することを特徴とする。
【００１０】
本発明によれば、砥粒全体に含まれる小粒子の量を個数比で評価することでウェーハの平坦度を悪化させる原因を排除することができ、これによりウェーハのスライス加工の品質の向上と安定化を図ることができる。
【００１１】
本発明による砥粒の評価方法は、前記砥粒サンプル中の個々の砥粒の粒径から前記砥粒サンプルの体積カウントでの粒度分布を測定し、前記粒度分布から前記砥粒サンプルの平均粒径を算出し、前記平均粒径よりも小さい基準粒径以下の領域に分布する砥粒を前記小粒子と定義することが好ましい。さらに、前記基準粒径は前記平均粒径の１／２であることが好ましい。これによれば、小粒子を明確かつ容易に定義することができる。
【００１２】
本発明において、前記閾値は５０％であることが好ましい。砥粒の小粒子率が５０％以下であれば、平坦度が良好なウェーハを製造することができ、ウェーハの加工品質の安定化を図ることができる。
【００１３】
本発明において、前記小粒子率が前記閾値以下である場合には、ワイヤソーによるインゴットのスライス加工に前記砥粒サンプルを使用可能と判断し、前記小粒子率が前記閾値よりも大きい場合には、前記スライス加工に前記砥粒サンプルを使用不可と判断することが好ましい。小粒子率が閾値よりも高い砥粒の使用を禁止することにより、ウェーハの平坦度と共に加工品質の向上を図ることができる。
【００１４】
また本発明による砥粒は、砥粒サンプル中の個々の砥粒の粒径を測定すると共に、前記砥粒サンプル全体の個数をカウントし、前記砥粒サンプルの平均粒径よりも小さい所定の基準粒径以下の粒径を有する砥粒を小粒子と定義して当該小粒子の個数をカウントしたとき、前記砥粒サンプル全体に対する前記小粒子の個数比である小粒子率が５０％以下であることを特徴とする。本発明によれば、ワイヤソーを用いたインゴットのスライス加工において平坦度が良好なウェーハを製造することができ、ウェーハの加工品質の安定化を図ることができる。
【００１５】
さらに本発明によるウェーハの製造方法は、上記の特徴を有する本発明の砥粒を含むスラリーと共に遊離砥粒ワイヤソーを用いてインゴットをスライス加工するスライス工程を含むことを特徴とする。本発明によれば、平坦度が良好なウェーハを製造することができ、ウェーハの加工品質の安定化を図ることができる。
【００１６】
さらにまた、本発明によるウェーハの製造方法は、砥粒の品質を検査する検査工程と、前記検査をパスした砥粒を含むスラリーと共に遊離砥粒ワイヤソーを用いてインゴットをスライス加工するスライス工程とを備え、前記検査工程は、前記砥粒の小粒子率を検査する小粒子率検査工程を含み、前記小粒子率検査工程では、所定量の砥粒サンプルを用意し、前記砥粒サンプル中の個々の砥粒の粒径を測定すると共に、前記砥粒サンプル全体の個数をカウントし、前記砥粒サンプルの平均粒径よりも小さい所定の基準粒径以下の粒径を有する砥粒を前記小粒子として定義して当該小粒子の個数をカウントし、前記砥粒サンプル全体に対する前記小粒子の個数比である前記小粒子率を算出し、前記小粒子率が所定の閾値以下であるかどうかを判断することを特徴とする。本発明によれば、平坦度が良好なウェーハを製造することができ、ウェーハの加工品質の安定化を図ることができる。
【発明の効果】
【００１７】
本発明によれば、遊離砥粒ワイヤソーによってスライス加工されたウェーハの平坦度の向上と加工品質の安定化を図ることが可能な砥粒及びその評価方法を提供することができる。また、本発明によれば、そのような砥粒を含むスラリーを用いてウェーハをスライスする工程を含むウェーハの製造方法を提供することができる。
【図面の簡単な説明】
【００１８】
【図１】図１は、シリコンウェーハの製造方法を説明するフローチャートである。
【図２】図２は、遊離砥粒ワイヤソーの構成を概略的に示す斜視図である。
【図３】図３は、砥粒の検査工程を概略的に示すフローチャートである。
【図４】図４は、小粒子率の算出方法を説明するための図である。
【図５】図５は、砥粒サンプルＡ，Ｂの体積カウントでの粒度分布を示すグラフである。
【図６】図６は、砥粒サンプルＡ，Ｂの個数カウントでの粒度分布を示すグラフである。
【図７】図７は、砥粒サンプルＣ１〜Ｃ５を用いてスライス加工したウェーハの平坦度を示すグラフ（箱ひげ図）である。
【発明を実施するための形態】
【００１９】
以下、添付図面を参照しながら、本発明の好ましい実施の形態について詳細に説明する。
【００２０】
図１は、シリコンウェーハの製造方法を説明するフローチャートである。
【００２１】
図１に示すように、シリコンウェーハは、シリコン単結晶インゴットに外周研削Ｓ１１、スライスＳ１２、ラッピングＳ１３、エッチングＳ１４、両面研磨（粗研磨）Ｓ１５、片面研磨（鏡面研磨）Ｓ１６、洗浄Ｓ１７等の工程を順次行うことにより製造される。このうち、スライス工程Ｓ１２は遊離砥粒ワイヤソーを用いてシリコン単結晶インゴットをスライスする工程であり、これにより一定の厚さを有する多数枚のシリコンウェーハが作製される。
【００２２】
図２は、遊離砥粒ワイヤソーの構成を概略的に示す斜視図である。
【００２３】
図２に示すように、遊離砥粒ワイヤソー１はいわゆるマルチワイヤソーであって、互いに平行な３本のメインローラ１０Ａ，１０Ｂ，１０Ｃと、各メインローラ１０Ａ，１０Ｂ，１０Ｃ間に一本のワイヤ１１をらせん状に巻き掛けることによりメインローラ１０Ａ，１０Ｂ間に一定ピッチで形成されたワイヤ列１１Ｒと、ワイヤ列１１Ｒにスラリーを供給するスラリーノズル２０Ａ、２０Ｂと、シリコン単結晶インゴット２の昇降装置１８とを備えている。メインローラ１０Ａ，１０Ｂ，１０Ｃの外周面には多数の環状の溝が一定ピッチで形成されており、ワイヤ１１を溝に嵌合させながら多重に巻き掛けることによりワイヤ列１１Ｒが形成される。メインローラ１０Ａ，１０Ｂ，１０Ｃの回転によってワイヤ列１１Ｒはメインローラ１０Ａ，１０Ｂ間を往復走行しており、このワイヤ列１１Ｒにインゴット２を押し当てることによってインゴット２が切断される。
【００２４】
一方のリール１２Ａは新線が巻かれたワイヤ供給用のリールであり、他方のリール１２Ｂは使用済みワイヤを巻き取るワイヤ回収用のリールである。ワイヤ１１は、一方のリール１２Ａから送り出された後、複数のガイドローラ１３を経由してメインローラ１０Ａ，１０Ｂ，１０Ｃにこの順で繰り返し巻き掛けられ、複数のガイドローラ１３を再び経由して他方のリール１２Ｂに巻き取られる。
【００２５】
一方のリール１２Ａとメインローラ１０Ａとの間のワイヤ１１の走行経路上には張力調整機構１４Ａが設けられており、他方のリール１２Ｂとメインローラ１０Ｃとの間のワイヤ１１の走行経路上には張力調整機構１４Ｂが設けられている。張力調整機構１４Ａ，１４Ｂの各々は、ワイヤ１１が巻き掛けられたダンサーローラ１５と、ダンサーローラ１５を回転自在に支持するダンサーアーム１６と、ダンサーアーム１６を支持するアクチュエータ１７とで構成されており、アクチュエータ１７の駆動力を利用してワイヤ１１に適切な張力が付与される。
【００２６】
ワイヤ１１は、一方のリール１２Ａから他方のリール１２Ｂに向かう方向又はその逆方向に往復走行するが、リール１２Ａからのワイヤ１１の送り出し量をリール１２Ｂからのワイヤ１１の送り出し量よりも多くすることによって、芯線を徐々に供給し続けることができる。リール１２Ａ，１２Ｂは不図示のトルクモータによって駆動される。
【００２７】
切断加工中のワイヤ列１１Ｒにはスラリーノズル２０Ａ，２０Ｂからスラリーが供給される。スラリーは不図示のスラリータンクから配管を通ってスラリーノズル２０Ａ，２０Ｂに供給される。スラリーノズル２０Ａ，２０Ｂはワイヤ列１１Ｒの各ワイヤ１１の上方に位置する多数のノズル孔を有しており、ノズル孔から吐出されたスラリーはカーテン状に流れ落ちて走行状態のワイヤ列１１Ｒの各ワイヤにかけられる。ワイヤ１１に付着したスラリーは走行するワイヤ１１と共にインゴットの加工点に到達し、これによりインゴットが切削される。
【００２８】
スラリーは水溶性又は油性クーラントに砥粒を分散させたものであり、砥粒の材料はＳｉＣやＡｌ２Ｏ３などが好ましく、クーラントはグリコール系を用いることが好ましい。スライス工程Ｓ１２においてウェーハの加工品質を確保するためには、砥粒が一定の品質基準を満たす必要がある。そのため、スライス工程Ｓ１２で砥粒を実際に使用する前に砥粒の品質検査が行われる。
【００２９】
図３は、砥粒の検査工程を概略的に示すフローチャートである。
【００３０】
図３に示すように、砥粒の検査工程では、まず砥粒のロットから抜き出した所定量の砥粒サンプルを用意し（ステップＳ２１）、砥粒サンプルの品質を検査する（ステップＳ２２）。品質評価項目としては、砥粒の「粒度分布」、「円形度」、「小粒子率」などを挙げることができる。砥粒サンプルの品質を検査した結果、すべての品質評価項目が品質基準を満たしている場合には当該砥粒をスライス工程で使用可能と判断し（ステップＳ２３Ｙ，Ｓ２４）、少なくとも一つの品質評価項目が品質基準を満たさない場合には使用不可と判断する（ステップＳ２３Ｎ，Ｓ２５）。
【００３１】
品質評価項目の一つである「小粒子率」は、砥粒サンプル中に占める小粒子（微細粒子）の割合（個数比）を示す指標であり、これまで定量的な指標としては検査されていなかった項目である。小粒子はインゴットの切削に寄与しないばかりか、切削に寄与する主に中径の砥粒の切削の阻害要因となるため、砥粒全体に占める小粒子の量が多い場合にはスライス加工後のウェーハの平坦度を悪化させる要因となる。しかし、小粒子率を一定以下に抑えた場合には、スライス加工後のウェーハの平坦度を良好にでき、ウェーハの加工品質の安定化を図ることができる。
【００３２】
本実施形態において、小粒子の粒径は、砥粒サンプルの体積カウントでの粒度分布の平均粒径の１／２以下であることが好ましい。この粒径の範囲内の砥粒を監視することにより、砥粒の品質を安定させてウェーハの加工品質を高めることができる。また小粒子か否かを判断する基準粒径を粒度分布の平均粒径の１／２以下とした場合には、小粒子の定義が明確になり、粒度分布に基づいて基準粒径を簡単に設定することができ、ウェーハの加工品質に影響を与える小粒子を容易に特定することができる。
【００３３】
砥粒の小粒子率は５０％以下であることが好ましい。小粒子率が５０％以下であればスライス加工後のウェーハの平坦度を概ね良好にでき、ウェーハの加工品質の安定化を図ることができるが、５０％を超えるとウェーハの平坦度が悪化し、ウェーハが所定の品質基準を満たさなくなるからである。
【００３４】
図４は、小粒子率の算出方法を説明するための砥粒の粒度分布図である。
【００３５】
小粒子率の算出では、まず砥粒サンプルの個々の砥粒の粒径を測定し、図４（ａ）に示すような砥粒サンプル全体の体積カウントでの粒度分布Ｄ１を求める。砥粒サンプルの個々の粒径を測定する方法は特に限定されないが、例えば砥粒を含む液体を細いガラスのセルの間の流路に流しながら砥粒をカメラで一粒ずつ撮影して画像処理することにより一個一個の砥粒の粒径を測定することができる。
【００３６】
次に、砥粒サンプルの体積カウントでの粒度分布Ｄ１の平均粒径Ｒ１を求めると共に、平均粒径の１／２の粒径（＝０．５Ｒ１）を小粒子の基準粒径Ｒ２として設定する。これにより、小粒子は基準粒径Ｒ２＝Ｒ１／２以下の粒径を有する砥粒として定義される。
【００３７】
次に、図４（ｂ）に示すような砥粒サンプルの個数カウントでの粒度分布Ｄ２に基づいて、平均粒径Ｒ１の１／２以下の粒径を有する小粒子の個数をカウントし、砥粒サンプル全体に対する小粒子の個数比である小粒子率を算出する。
【００３８】
そして、小粒子率が所定の閾値以下である場合には、当該砥粒サンプルがスライス工程で使用可能と判断する。逆に、小粒子率が閾値よりも大きい場合にはスライス工程で使用不可と判断される。小粒子率の閾値は５０％以下であることが好ましい。小粒子率が５０％を超えるとＧＢＩＲ（Global Backside Ideal focal plane Range）、Ｗａｒｐ、ナノトポグラフィなどのシリコンウェーハの平坦度指標が悪化し、所定の品質基準を満たさなくなるからである。
【００３９】
以上説明したように、本実施形態による砥粒の評価方法は、砥粒サンプル全体の体積基準での粒度分布Ｄ１を測定し、この粒度分布Ｄ１の平均粒径Ｒ１の１／２以下の領域に分布する小粒子の個数をカウントし、砥粒サンプル全体の個数に対する小粒子の個数の比である小粒子率が５０％以下であるかどうかを判断し、５０％以下であれば当該砥粒を含むスラリーを使用してインゴットのスライス加工を行うので、遊離砥粒ワイヤソーによって切断されたウェーハの平坦度を高めると共にウェーハの加工品質の安定化を図ることができる。
【００４０】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００４１】
例えば、上記実施形態においては、砥粒サンプルの体積カウントでの粒度分布の平均粒径の１／２の値を基準粒径として設定しているが、必ずしも１／２に限定されるものではなく、また砥粒サンプルの個数カウントでの粒度分布の平均粒径の１／２の値を基準粒径として設定することも可能である。
【００４２】
また上記実施形態ではシリコン単結晶インゴットをスライス加工する場合を例に挙げたが、本発明はこれに限定されるものではなく、任意の材質のインゴットを加工対象とすることができる。
【実施例】
【００４３】
互いに異なるロットからそれぞれ抜き出された２種類の砥粒サンプルＡ，Ｂを用意し、これらの砥粒サンプルの体積カウントでの粒度分布と個数カウントでの粒度分布とをそれぞれ測定した。粒度分布の測定方法は、砥粒サンプル中の個々の砥粒の粒径の測定にはシスメックス社製の粒子径・形状分析装置FPIA-3000を利用した。
【００４４】
図５は、砥粒サンプルＡ，Ｂの体積カウントでの粒度分布を示すグラフであり、横軸は砥粒サイズ（μｍ）、縦軸は度数（体積比）をそれぞれ示している。この図５のグラフから明らかなように、体積カウントした場合における砥粒サンプルＡ，Ｂの粒度分布にはほとんど違いが見られなかった。
【００４５】
図６は、砥粒サンプルＡ，Ｂの個数カウントでの粒度分布を示すグラフであり、横軸は砥粒サイズ（μｍ）、縦軸は度数（個数比）をそれぞれ示している。この図６のグラフから明らかなように、砥粒サンプルＡよりも砥粒サンプルＢのほうが微細な粒子を非常に多く含んでいることが分かった。また体積カウントでの粒度分布（図５）ではほとんど見えてこない小粒子の存在を個数カウントでの粒度分布（図６）で容易に確認できることが分かった。また、砥粒サンプルＡ，Ｂの小粒子率を測定したところ、砥粒サンプルＡの小粒子率は１０％であり、砥粒サンプルＢの小粒子率は７０％であった。
【００４６】
次に、小粒子率が異なる５種類の砥粒サンプルＣ１〜Ｃ５を用意した。砥粒サンプルＣ１〜Ｃ５の小粒子率はそれぞれ、１０％、３０％、５０％、７０％、９０％とした。次にこれらの砥粒サンプルＣ１〜Ｃ５を用いてワイヤソーによるシリコン単結晶インゴットのスライス加工を行った。その後、得られたウェーハの平坦度指標であるＧＢＩＲを測定した。ＧＢＩＲは裏面基準のグローバルフラットネス指標であり、ウェーハの裏面を基準面としたときの当該基準面に対するウェーハの表面の最大の厚さと最小の厚さとの偏差と定義される。
【００４７】
図７は、砥粒サンプルＣ１〜Ｃ５を用いてスライス加工したウェーハのＧＢＩＲを示すグラフ（箱ひげ図）であり、横軸は小粒子率（％）、縦軸はＧＢＩＲ（規格値）である。同図に示すように、小粒子率が１０％の砥粒サンプルＣ１及び３０％の砥粒サンプルＣ２のＧＢＩＲは低かったが、小粒子率が５０％の砥粒サンプルＣ３のＧＢＩＲは少し高くなった。小粒子率が７０％の砥粒サンプルＣ４及び９０％の砥粒サンプルＣ５のＧＢＩＲはさらに高くなり、切削不良の症状が確認された。以上の結果から、小粒子率が５０％以下の砥粒であればウェーハの平坦度を良好にできることができることが分かった。
【符号の説明】
【００４８】
１    遊離砥粒ワイヤソー
２    シリコン単結晶インゴット
１０Ａ，１０Ｂ，１０Ｃ    メインローラ
１１    ワイヤ
１１Ｒ    ワイヤ列
１２Ａ，１２Ｂ    リール
１３    ガイドローラ
１４Ａ，１４Ｂ    張力調整機構
１５    ダンサーローラ
１６    ダンサーアーム
１７    アクチュエータ
１８    昇降装置
２０Ａ，２０Ｂ    スラリーノズル
Ｄ１    砥粒サンプルの粒度分布（体積カウント）
Ｄ２    砥粒サンプルの粒度分布（個数カウント）
Ｒ１    粒度分布Ｄ１の平均粒径
Ｒ２    基準粒径（Ｒ１／２）
Ｓ１１    外周研削
Ｓ１２    スライス
Ｓ１３    ラッピング
Ｓ１４    エッチング
Ｓ１５    両面研磨
Ｓ１６    片面研磨
Ｓ１７    洗浄
【図１】
2018075668.tif 000003
【図２】
2018075668.tif 000004
【図３】
2018075668.tif 000005
【図４】
2018075668.tif 000006
【図５】
2018075668.tif 000007
【図６】
2018075668.tif 000008
【図７】
2018075668.tif 000009